(57)【要約】【課題】電線の絶縁材として用いることができる、白色の、ノンハロゲン難燃性樹脂組成物であって、耐熱性、光安定性に優れ、１００℃を越えるような高温で長期間、強い光に晒されても、機械特性や電気特性が低下せず、さらに粉ふきや着色の問題も生じないノンハロゲン難燃性樹脂組成物、および該樹脂組成物により被覆された電線を提供する。【解決手段】ポリオレフィン系樹脂の１００重量部、金属水酸化物の５０〜２５０重量部、下記式（１）で示される化合物の０．１〜３重量部、下記式（２）で示される化学構造を含む化合物の０．２〜６重量部、ヒンダードフェノール系酸化防止剤の０．１〜３重量部、および酸化チタンの０．１〜３０重量部を含有することを特徴とするノンハロゲン難燃性樹脂組成物。2004346100.tif 0000092004346100.tif 000010【選択図】    なし【特許請求の範囲】
【請求項１】
ポリオレフィン系樹脂の１００重量部、金属水酸化物の５０〜２５０重量部、下記式（１）で示される化合物の０．１〜３重量部、下記式（２）で示される化学構造を含む化合物の０．２〜６重量部、ヒンダードフェノール系酸化防止剤の０．１〜３重量部、および酸化チタンの０．１〜３０重量部を含有することを特徴とするノンハロゲン難燃性樹脂組成物。
2004346100.tif 000007
［式（１）中、Ｒ１〜Ｒ１２は、炭素数１〜４のアルキル基を表す。］
2004346100.tif 000008
［式（２）中、Ｒ１３〜Ｒ１６は、炭素数１〜４のアルキル基を表し、Ｒ１７は、水素原子、炭素数１〜４のアルキル基またはアセチル基を表し、Ｒ１８は、水素原子またはシアノ基を表し、Ｘは、Ｏまたは−ＮＨを表す。］
【請求項２】
式（１）で示される化合物が、２，４−ジ−ｔｅｒｔ−ブチルフェニル−３，５−ジ−ｔｅｒｔ−ブチル−４’−ヒドロキシルベンゾエートであることを特徴とする請求項１に記載のノンハロゲン難燃性樹脂組成物。
【請求項３】
式（２）において、Ｒ１３〜Ｒ１６がメチル基を表し、Ｒ１７が水素原子またはメチル基を表し、Ｒ１８が水素原子を表し、ＸがＯを表すことを特徴とする請求項１または請求項２に記載のノンハロゲン難燃性樹脂組成物。
【請求項４】
導体上に、請求項１ないし請求項３のいずれかに記載のノンハロゲン難燃性樹脂組成物を被覆してなることを特徴とする電線。
【請求項５】
ノンハロゲン難燃性樹脂組成物が架橋されていることを特徴とする請求項４に記載の電線。
【請求項６】
架橋が、過酸化物架橋剤または電子線照射によりなされていることを特徴とする請求項５に記載の電線。
【発明の詳細な説明】
【０００１】
【発明の属する技術分野】
本発明は、電線などの絶縁材として好適に用いることができるノンハロゲン難燃性樹脂組成物およびこの樹脂組成物により被覆された電線に関する。特に、高温かつ絶縁材の表面が紫外線などの光に暴露される環境においても絶縁不良などの問題を発生することがない耐熱性、光安定性を有するノンハロゲン難燃性樹脂組成物およびこの樹脂組成物により被覆された電線に関するものである。
【０００２】
【従来の技術】
電線などの絶縁材は、難燃性が要求される場合が多い。そこで絶縁材として、難燃性のポリ塩化ビニルや分子中に塩素などを含有するハロゲン系難燃材を使用したハロゲン系樹脂組成物が用いられていた。しかしこれらを使用した電線は、その焼却時に塩酸ガスなどの有害なガスを発生する恐れがあるという問題があった。このような問題のない絶縁材として、難燃剤として水酸化マグネシウム、水酸化アルミニウムなどの金属水酸化物を添加したノンハロゲン難燃性絶縁材が知られており、この絶縁材で被覆された電線が、従来のポリ塩化ビニル電線などから切り替えられつつある。
【０００３】
しかし、金属水酸化物を添加したノンハロゲン難燃性絶縁材は、ポリ塩化ビニル、ハロゲン系難燃剤を使用した絶縁材や、難燃剤を含まない絶縁材と比べると光安定性が劣り、強い光に晒される環境では機械特性、電気特性が損なわれやすい。従って、このような環境に置かれる電線の絶縁材、例えば照明器具内の配線の絶縁材には適さないとの問題があった。
【０００４】
光安定性の向上のためには光安定剤の添加が考えられ、従来も、電線の絶縁材に用いるためのノンハロゲン難燃性樹脂組成物として、光安定剤を添加したものが知られている。
例えば、特開２０００−１４３８８３号公報の請求項１（特許文献１）には、ポリオレフィンと、金属水酸化物などの無機難燃剤と、光安定剤として、エチレンと特定の構造を有するビニルモノマーを必須成分として含む共重合体を含有することを特徴するノンハロゲン難燃性樹脂組成物が開示されており、この樹脂組成物は、ポリエチレン系共重合体への分散性が良好で、優れた耐候性を有するので、電線用の絶縁材として好適であると記載されている。
【０００５】
また、特開２００１−１２６５４７号公報の請求項１（特許文献２）には、絶縁電線・ケーブルの最外層表面に、極性基を有するポリマーをベースポリマーとするノンハロゲン組成物に耐候性付与剤を添加した厚さ０．１ｍｍ〜１ｍｍの被覆層を設けた絶縁電線・ケーブルが開示されており、その請求項２には耐候性付与剤が紫外線吸収剤および／または光安定剤からなることが記載されている。
【０００６】
しかし、これら従来のノンハロゲン難燃性樹脂組成物は、耐熱性に劣り、高温の環境に長期間置かれると、光安定化効果が低下し、機械特性、電気特性が損なわれるとの問題があった。例えば、これらのノンハロゲン難燃性樹脂組成物により絶縁被覆された電線を、屋外照明器具など器具内の温度が１００℃以上の高温になる用途に、長期間使用すると、絶縁にひび割れを生じ、絶縁不良等の問題が発生する恐れがあった。従って、このような用途には使用できず、その用途が限定されるとの問題があった。これは、高温での長期の使用によって、光安定剤が絶縁材の表面に移行して揮発したり、熱分解によって光安定剤が失われたり、熱劣化と光劣化の相乗効果によって樹脂の劣化が促進されたりするためであると考えられる。
【０００７】
高温での長期の使用による光安定化効果の低下を補う方法として、（１）カーボン等の光遮蔽機能を有する顔料を添加する方法、（２）光安定剤を増量する方法、（３）光安定化効果の高い光安定剤を用いる方法などが考えられる。
【０００８】
しかし、照明器具の配線材は、配線それぞれを識別できるよう着色する必要があり、中でも白色の使用量が多いため、このような電線を被覆する絶縁材としては、鮮明な白色の着色が望まれる。
ところが、カーボン等の顔料を添加すると、酸化チタン等の白色顔料を添加しても白色にすることは困難であるので、上記（１）の方法は採用困難である。また、光安定剤を増量すると、光安定剤そのものの色で電線が着色し、あるいは使用時の熱によって光安定剤が変質し、電線の変色が大きくなる問題があるので、上記（２）の方法も同様に採用困難である。さらに、光安定剤を多量に添加すると、樹脂に溶解できる限界量を超えてしまい、光安定剤が表面に移行して粉ふきの問題も生じる。
また、現在知られている光安定化効果の高い光安定剤は、可視光領域の波長の光（４００ｎｍ〜８００ｎｍ）を吸収するものであり黄色に着色しているので、上記（３）の方法も採用困難である。
【０００９】
【特許文献１】
特開２０００−１４３８８３号公報（請求項１）
【００１０】
【特許文献２】
特開２００１−１２６５４７号公報（請求項１、請求項２）
【００１１】
【発明が解決しようとする課題】
本発明は、電線の絶縁材として用いることができる、白色の、ノンハロゲン難燃性樹脂組成物であって、耐熱性、光安定性に優れ、１００℃を越えるような高温で長期間、強い光に晒されても、機械特性や電気特性が低下せず、さらに粉ふきや着色の問題も生じない樹脂組成物を提供することを課題とする。
【００１２】
本発明は、また、このような樹脂組成物により被覆、絶縁され、難燃性のみならず耐熱性、光安定性に優れ、その焼却時においても腐食性ガスを発生しない、白色の電線を提供することを課題とする。
【００１３】
【課題を解決するための手段】
本発明者は、かかる課題を達成するため鋭意検討した結果、難燃材として金属水酸化物を添加したポリオレフィン系樹脂に、特定の紫外線吸収剤、光安定剤、酸化防止剤および白色顔料を所定量添加することにより、この目的が達成できることを見出し、本発明を完成した。
【００１４】
本発明の第一の態様は、ポリオレフィン系樹脂の１００重量部、金属水酸化物の５０〜２５０重量部、下記式（１）で示される化合物の０．１〜３重量部、下記式（２）で示される化学構造を含む化合物の０．２〜６重量部、ヒンダードフェノール系酸化防止剤の０．１〜３重量部、および酸化チタンの０．１〜３０重量部を含有することを特徴とするノンハロゲン難燃性樹脂組成物である。
2004346100.tif 000002
［式（１）中、Ｒ１〜Ｒ１２は、炭素数１〜４のアルキル基を表す。］
2004346100.tif 000003
［式（２）中、Ｒ１３〜Ｒ１６は、炭素数１〜４のアルキル基を表し、Ｒ１７は、水素原子、炭素数１〜４のアルキル基またはアセチル基を表し、Ｒ１８は、水素原子またはシアノ基を表し、Ｘは、Ｏまたは−ＮＨを表す。］
【００１５】
本発明の第二の態様は、導体上に第一の態様のノンハロゲン難燃性樹脂組成物を被覆してなることを特徴とする電線である。
本発明者は、さらに、この電線を被覆するノンハロゲン難燃性樹脂組成物を、過酸化物架橋剤や電子線照射などにより架橋すると、電線に必要な柔軟性を有し、かつ安価であるが、架橋前の融点が１００℃以下である樹脂組成物を用いた場合でも、高温での機械特性に優れる電線が得られることを見出した。例えば、この電線は、ハンダゴテなどの高温体が接触しても絶縁が切れることがないとの特性を有する。本発明の第三の態様は、この好ましい態様に該当するものであって、導体上に第一の態様のノンハロゲン難燃性樹脂組成物が被覆されてなる電線であって、該ノンハロゲン難燃性樹脂組成物が架橋されていることを特徴とする電線を提供するものである。
該ノンハロゲン難燃性樹脂組成物を架橋する方法の好ましい態様としては、過酸化物架橋剤による架橋および電子線照射による架橋が挙げられる。
【００１６】
【発明の実施の形態】
本発明のノンハロゲン難燃性樹脂組成物に含有されるポリオレフィンとしては、ポリエチレン、ポリプロピレン、あるいはエチレンとα−オレフィンの共重合体などが挙げられる。ポリエチレンとしては、超低密度ポリエチレン、低密度ポリエチレン、直鎖状低密度ポリエチレン、中密度ポリエチレン、高密度ポリエチレンが例示される。また、α−オレフィンとしては、プロピレン、ブテン、ペンテン、ヘキセン、オクテン、酢酸ビニル、アクリル酸メチル、アクリル酸エチル、メタクリル酸メチル、メタクリル酸エチルなどが挙げられる。
【００１７】
このようなポリオレフィンの中でも、光安定剤との相溶性の観点から、エチレン−アクリル酸エチル共重合体（以下、ＥＥＡという）、またはエチレン−酢酸ビニル共重合体（以下、ＥＶＡという）が好ましい。
ポリオレフィンは１種を単独で使用してもよいが、２種以上を混合して使用してもよい。
【００１８】
金属水酸化物としては、好ましくは、水酸化マグネシウム、水酸化アルミニウムが例示される。これは、粉体として添加されるが、その平均粒子径（Ｄ５０）としては、０．５〜９．０μｍ  の範囲のものが好ましく、１．０〜７．０μｍ  の範囲のものがより好ましい。
【００１９】
水酸化マグネシウムとしては、天然のブルーサイト鉱石を原料とするものや、海水などを原料とした合成品が例示されるが、両者とも同様に使用することができる。合成品の方が純度の点で勝るため、高い難燃性が得られる傾向にあるが、一方の天然ブルーサイトから製造したものを使用した樹脂組成物は、非常に高いコストパフォーマンスを提供する。このように、いずれについても長所短所があるので、選択に当たり適用する最終製品の特性を考慮して使用する水酸化物の種類を決定すればよい。
【００２０】
また、金属水酸化物は、樹脂中への分散性を高めるために脂肪酸、あるいは、ビニルシラン、エポキシシラン、アミノシラン、アクリルシラン、メタクリルシランなどのシランカップリング剤などで表面処理されたものであっても良い。
金属水酸化物は１種を単独で使用してもよいが、２種以上を混合して使用してもよい。
【００２１】
金属水酸化物は、ハロゲンを含まない難燃剤の中でも難燃効果の高いものである。その樹脂組成物中の含有量は、ポリオレフィン系樹脂の１００重量部に対して、５０〜２５０重量部である。含有量が５０重量部より小さい場合は、充分な難燃効果が得られない。含有量が２５０重量部より大きい場合は、樹脂組成物としての機械特性が低下する。
【００２２】
式（１）で示される化合物、式（２）で示される化学構造を含む化合物、及び、ヒンダードフェノール系酸化防止剤は、絶縁材で被覆された電線が１００℃以上の高温下で紫外線を含む光に晒された場合でも、絶縁のひび割れの発生や機械強度の低下を生じないようにするために必要である。
【００２３】
式（１）で示される化合物は、紫外線吸収剤として用いられるものである。式（１）においてＲ１〜Ｒ１２は、それぞれ同一でもよく異なってもよい。好ましくは、式（１）においてＲ１〜Ｒ１２がメチル基の場合である２，４−ジ−ｔｅｒｔ−ブチルフェニル−３，５−ジ−ｔｅｒｔ−ブチル−４’−ヒドロキシルベンゾエートが例示され、この化合物としては市販品を用いることができる。
【００２４】
式（１）で示される化合物の、樹脂組成物中の含有量は、ポリオレフィン系樹脂の１００重量部に対して、０．１〜３重量部である。含有量が０．１部未満であると充分な耐熱性、光安定性が得られず、３部よりも多いとそれ以上耐熱性、光安定性が向上しないばかりか表面に移行して粉ふきや、着色などを生じる。
【００２５】
式（２）で示される化学構造を含む化合物は、ヒンダードアミン系光安定剤である。式（２）で示される化学構造の中でも、Ｒ１３〜Ｒ１６がメチル基を表し、Ｒ１７が水素原子またはメチル基を表し、Ｒ１８が水素原子を表し、ＸがＯを表す場合が、好ましい。
このような化合物としては、テトラキス（２，２，６，６−テトラメチル−４−ピペリジル）−１，２，３，４−ブタンテトラカルボン酸（旭電化・アデカスタブＬＡ−５７など）、テトラキス（１，２，２，６，６，−ペンタメチル−ピペリジル）−１，２，３，４−ブタンテトラカルボン酸（旭電化・アデカスタブＬＡ−５２など）などが挙げられる。また、ビニル基に式（２）で示される化学構造を結合させてなるビニルモノマーとエチレンや他のオレフィン化合物との共重合体も用いることができる。
【００２６】
式（２）で示される化合物の、樹脂組成物中の含有量は、ポリオレフィン系樹脂の１００重量部に対して、０．２〜６重量部である。含有量が０．２部未満であると充分な耐熱性、光安定性が得られず、６部よりも多いとそれ以上耐熱性、光安定性が向上しないばかりか表面に移行して粉ふきや、着色などを生じる。
【００２７】
ヒンダードフェノール系酸化防止剤としては、４，４’−ブチリデンビス（３−メチル−６−ｔ−ブチルフェノール）、テトラキス［メチレン−３−（３’５’−ジ−ｔ−ブチル−４’−ヒドロキシフェニル）プロピオネート］メタン、ｎ−オクタデシル−３−（４’−ヒドロキシ−３’，５’−ジ−ｔ−ブチルフェニル）プロピオネートなどが挙げられ、市販品を用いることができるが、ポリオレフィン樹脂との相溶性の観点から、テトラキス［メチレン−３−（３’５’−ジ−ｔ−ブチル−４’−ヒドロキシフェニル）プロピオネート］メタンが好ましい。
【００２８】
ヒンダードフェノール系酸化防止剤の、樹脂組成物中の含有量は、ポリオレフィン系樹脂の１００重量部に対して、０．１〜３．０重量部である。含有量が０．１重量部未満であると充分な耐熱性、光安定性が得られず、３重量部よりも多いとそれ以上耐熱性、光安定性が向上しないばかりか表面に移行して粉ふきや、着色などを生じる。
【００２９】
酸化チタンは、樹脂組成物を白色に着色するために含有される。この白色の樹脂組成物により絶縁された電線は、その白色により他色の電線と識別される。酸化チタンの樹脂組成物中の含有量は、ポリオレフィン系樹脂の１００重量部に対して、０．１〜３０重量部である。含有量が０．１重量部未満であると、白色化が不十分になる場合がある。また、３０重量部より多いと樹脂組成物の機械特性を低下させる場合がある。
酸化チタンとして、ルチル型、アナターゼ型どちらも用いることができるが、より耐熱性に優れた樹脂組成物を与えることから、ルチル型を用いることが望ましい。ルチル型、アナターゼ型ともに市販品を用いることができる。
【００３０】
本発明の、ノンハロゲン難燃性樹脂組成物は、上記の必須組成に加えて、他の組成を、本発明の効果を損なわない範囲で含有することができる。
例えば、一般的に使用される無機充填剤を含有することができる。この無機充填剤としては、クレー（カオリン）、マイカ、シリカ、酸化マグネシウム、炭酸マグネシウム、炭酸カルシウムなどが挙げられ、これらを使用することにより、押出成形時のソリ、ヒケ等の防止、熱伝導率向上による冷却速度の向上などの効果を発現させることができる。これらの添加量は先に添加する金属水酸化物の添加量を基準とし、材料強度等の機械特性を損なわない範囲で決定する。また必要に応じて、赤リン、リン酸塩等の難燃助剤を使用することもできる。
【００３１】
さらに本発明の難燃性樹脂組成物には、その特性を阻害しない範囲で、リン系、硫黄系、ビタミンＥ系、ラクトン系等の酸化防止剤、ヒドラジン系等の金属不活性剤、着色用顔料等、一般的に樹脂成形材料に使用される添加剤を配合してもよい。
【００３２】
本発明の電線は、上記の組成を有する樹脂組成物を、電線用導線へ被覆することにより得られる。通常、本発明の樹脂組成物は、コンパウンド化され、電線用導線への被覆は、該コンパウンドを用いて行われる。該コンパウンドの製造は、単軸及び二軸混練押出機、混練ニーダー、バンバリー、混練ロールなどの設備を使用して、上記の組成を溶融混合することにより行うことができる。溶融混合後は、必要に応じ、造粒、ペレット化などが行われる。こうして製造されたペレットなどを用いて行われる電線用絶縁体の押出被覆は、一軸スクリュー押出機によって行うことができ、この被覆により導線が絶縁されて電線が製造される。
【００３３】
電線は、配線過程などで、ハンダゴテなどの高温体が接触することがあり、高温体が接触しても絶縁が切れないとの機械特性を有することが好ましい。上記のように、電線を被覆している本発明の樹脂組成物を、過酸化物架橋剤や電子線照射などにより架橋すると、ハンダゴテなどの高温体が接触しても絶縁が切れないとの機械特性が得られるので好ましい。この優れた効果は、電線に必要な柔軟性を有し、かつ安価であるが、架橋前の融点が１００℃以下である樹脂組成物を用いても得られる。
【００３４】
過酸化物架橋剤は、導線への被覆前の樹脂組成物中に予め添加される。電子線照射は、導線への被覆後に行うことができる。電子線の代わりに他の放射線を用いることも可能である。照射量としては、通常２０〜１０００ｋＧｙ程度が採用される。
【００３５】
次に実施例を用いて本発明をより具体的に説明するが、本発明は実施例に限定されるものではない。
【実施例】
【００３６】
［光安定性の評価］
電線の高温での光安定性の評価には、試験を加速して行うために、照明器具に使われる白色蛍光灯に近い発光スペクトルを持ち、発光強度がはるかに強い高圧水銀ランプ（４００Ｗ、透明型）を用いた。このランプを、ギアオーブン式恒温槽の中心に設置し、ランプの光が絶縁表面に当たるように電線を固定して行った。電線は、ランプの表面から電線表面までの距離が１８ｃｍになるような回転式の枠で固定した。試験温度は屋外用照明器具内の最高温度となる１２０℃とした。サンプルとしては、電線を、電線外径と同じ外径のステンレス棒の周囲に１０回巻き付けたもの、及び、導体を抜いて１５ｃｍの長さに切断したものを用意して、前者については、１５００時間の試験後に電線表面に亀裂が入っていなければ合格、後者については、１５００時間の試験後に引張破断伸びが５０％以上であれば合格と判定した。
【００３７】
［難燃性の評価］
電線の難燃性はＪＩＳ  Ｃ３００５に記載されている方法で評価した。
すなわち、内火炎の高さを３５ｍｍ、外火炎の高さを１３０ｍｍに調整したブンゼンバーナーを垂直に立てて、６０度に傾斜させた長さ３００ｍｍの電線の下端から２０ｍｍの位置に内火炎の先端が接するように炎を当て、電線が燃焼し始めるまで３０秒以内で当てて、炎を静かに取り去り、６０秒以内に消火するかどうかで判断した。
【００３８】
［電線の外観の評価］
初期の着色の有無、更に６０℃で１ヶ月間放置した後に絶縁表面の粉ふきや着色を生じないか評価した。
【００３９】
実施例
表１の実施例１〜２に示した重量比で各配合成分を計量して、８インチオープンロールを用いて１４０±５℃で１０分間混練した後、厚み約３ｍｍの帯状に引き出して、造粒機により約３ｍｍ角のペレット状に切断成形した。
これを、φ７５ｍｍの一軸スクリュー押出機を用いて、直径０．８ｍｍの銅線に０．８ｍｍの厚さになるよう１６０℃の押出温度で１００ｍ／ｍｉｎの線速で押出被覆した後、照射線量１００ｋＧｙで電子線照射架橋を行なった。次いで、押出架橋した電線について前述の光安定性の評価、難燃性の評価、外観の評価を行った。結果を表１に示すが、いずれの試験にも合格し、良好な結果が得られることが分かった。
【００４０】
比較例
実施例１〜２と同様な方法で、比較例１〜１０についても電線サンプルを作製し、光安定性の評価、難燃性の評価、外観の評価を行った。その結果を表１〜３に示す。
式（１）の化合物（紫外線吸収剤）、式（２）の構造を含む化合物（ヒンダードアミン系光安定剤）、ヒンダードフェノール系酸化防止剤の量が、請求項１の範囲より少ない比較例１については、光安定性の評価後に絶縁にひび割れが認められ、また、引張破断伸びも５０％を下回った。
【００４１】
請求項１の範囲より、紫外線吸収剤、ヒンダードアミン系光安定剤、ヒンダードフェノール系酸化防止剤の量が多い比較例２については、光安定性の評価は合格したが、６０℃１ヶ月放置後に絶縁表面が褐色に変化し、また、粉ふきが認められた。
【００４２】
紫外線吸収剤、ヒンダードアミン系光安定剤、ヒンダードフェノール系酸化防止剤のいずれかが添加されていない比較例３〜５については、どれも光安定性の評価後に絶縁にひび割れが認められ、また、引張破断伸びも５０％を下回った。
【００４３】
紫外線吸収剤として、式（１）の化合物以外の化合物を使用した比較例６については、光安定性の評価には合格したが、絶縁が黄色に着色し、電線に用いるには不適当であった。
また、ヒンダードアミン系光安定剤として、式（２）の構造を有する化合物以外の化合物を使用した比較例７については、光安定性の評価には合格したが、６０℃１ヶ月間放置後に絶縁の表面が褐色に変色し、また粉ふきが認められ、電線に用いるには不適当であった。
【００４４】
金属水酸化物の量が、請求項１の範囲よりも多い比較例８については、光安定性の評価後に絶縁にひび割れが認められ、また、引張破断伸びも５０％を下回った。金属水酸化物の量が、請求項１の範囲よりも少ない比較例９については、難燃性の評価に合格しなかった。
酸化チタンの量が、請求項１の範囲よりも多い比較例１０については、光安定性の評価後に絶縁にひび割れが認められ、また、引張破断伸びも５０％を下回った。また、絶縁表面が褐色に変色した。
【００４５】
なお、実施例および比較例で用い、表１〜３に記載された各配合成分は、以下のとおりである。
ポリオレフィン樹脂：  ＥＶＡ（日本ユニカ製、商品名：ＮＵＣ６５２０）
紫外線吸収剤１：  ２，４−ジ−ｔｅｒｔ−ブチルフェニル−３，５−ジ−ｔｅｒｔ−ブチル−４’−ヒドロキシルベンゾエート（シプロ化成製、商品名：ＳＥＥＳＯＲＢ７１２）
紫外線吸収剤２：  ２−［２’−ヒドロキシ−３’，５’−ビス（ａ，ａ’−ジメチルベンジル）フェニル］ベンゾトリアゾール（チバガイギー製、商品名：ＴＩＮＵＶＩＮ２３４）
ヒンダードアミン系光安定剤１：  テトラキス（２，２，６，６−テトラメチル−４−ピペリジル）−１，２，３，４−ブタンテトラカルボン酸（旭電化製、商品名：アデカスタブＬＡ−５７）
ヒンダードアミン系光安定剤２：  ビス−［２，２，６，６−テトラメチル−４−ピペリジニル］セバシン酸（旭電化製、商品名：アデカスタブＬＡ−７７）
ヒンダードフェノール系酸化防止剤：  テトラキス［メチレン−３−（３’５’−ジ−ｔ−ブチル−４’−ヒドロキシフェニル）プロピオネート］メタン（チバガイギー製、商品名：イルガノックス１０１０）
金属水酸化物：  水酸化マグネシウム（協和化学製、商品名：キスマ５Ａ）
酸化チタン：  ルチル型酸化チタン（堺化学製、商品名：Ｒ２５）
【００４６】
【表１】
2004346100.tif 000004
【００４７】
【表２】
2004346100.tif 000005
【００４８】
【表３】
2004346100.tif 000006
【発明の効果】
【００４９】
本発明のノンハロゲン難燃性樹脂組成物は、ハロゲンを含まず、優れた絶縁性、難燃性を有し、鮮明な白色に着色されている。さらに、優れた耐熱性、光安定性を有する。その結果、導体上に本発明のノンハロゲン難燃性樹脂組成物が被覆されてなる本発明の電線は、その焼却に際してもハロゲン化水素等の有害ガスを発生することがなく、また優れた耐熱性、光安定性を有し、高温で紫外線を含む光に晒された場合でも、絶縁にひび割れを生じず、また、機械特性の低下が小さい。さらに、長期間保存した場合でも表面の粉ふきや着色の問題を生じることがない。従って、本発明の電線は、配線が１００℃以上の高温で紫外線を含む光に晒されることになる屋外用照明器具等の配線に用いることができ、しかも鮮明な白色に着色されているので配線同士を識別しやすいとの特徴も有し、商品価値の高い難燃性電線を与える。
また、この本発明の電線に、架橋を施すと、ハンダゴテなどの高温体の接触により絶縁が切れるなどの問題が無く、より商品価値の高い難燃性電線を与える。